(57)【特許請求の範囲】
【請求項１】
アクリル酸アルキルエステル単量体単位（ａ１）および／またはアクリル酸アルコキシアルキルエステル単量体単位（ａ２）６０〜９５重量％、（メタ）アクリロニトリル単量体単位（ｂ）４〜３７重量％、ならびに、親水性官能基含有エチレン性不飽和単量体単位（ｃ）０．０１〜６重量％を有するアクリルゴムと、磁性粉末とを含有するノイズ抑制シート用アクリルゴム組成物。
【請求項２】
前記親水性官能基含有エチレン性不飽和単量体単位（ｃ）が、エポキシ基含有エチレン性不飽和単量体単位である請求項１に記載のノイズ抑制シート用アクリルゴム組成物。
【請求項３】
請求項１または２に記載のノイズ抑制シート用アクリルゴム組成物と、架橋剤とを含有してなるノイズ抑制シート用架橋性アクリルゴム組成物。
【請求項４】
請求項１または２に記載のノイズ抑制シート用アクリルゴム組成物をシート状に成形してなるノイズ抑制シート。
【請求項５】
請求項３に記載のノイズ抑制シート用架橋性アクリルゴム組成物をシート状に成形し、架橋してなるノイズ抑制シート。
【発明の詳細な説明】
【技術分野】
【０００１】
本発明は、アクリルゴムおよび磁性粉末を含有するノイズ抑制シート用アクリルゴム組成物に係り、さらに詳しくは、ノイズ抑制効果に優れたノイズ抑制シートを与えるノイズ抑制シート用アクリルゴム組成物に関する。
【背景技術】
【０００２】
近年、携帯情報端末などのデジタル電子機器をはじめ高周波を利用する電子機器類の普及が進んでいる。これらの機器は、小型化・高性能化が求められ、内部の電子部品は高密度実装がなされている。このため、電磁波を放射するＩＣなどの電磁波放射部品が組み込まれた電子機器においては、電磁波ノイズによる電磁波障害や干渉の抑制が課題となっている。
【０００３】
一方、近年、ＲＦＩＤ（Ｒａｄｉｏ Ｆｒｅｑｕｅｎｃｙ ＩＤｅｎｔｉｆｉｃａｔｉｏｎ）などの電磁波を用いて通信する無線識別システムが知られている。このような無線識別システムは、電磁波を利用するものであり、そのため、無線識別システムにおいては、検知範囲外への電磁波の漏洩を低減することが求められている。
【０００４】
これに対して、このような電子機器や無線識別システムにおける、電磁波障害や電磁波の漏洩を抑制するために、磁性粉末をゴムまたは合成樹脂等の結着剤中に混合させた組成物をシート状に成形加工して得た種々のノイズ抑制シートが提案されている。
【０００５】
たとえば、特許文献１には、アクリルゴムのマトリクス中に、軟磁性材料の粉末を分散させてなる電磁波吸収体において、難燃剤ないし難燃助剤として、メラミンおよびメラミン誘導体の一方または両方を含むハロゲンフリーな難燃性電磁波吸収体が開示されている。しかしながら、特許文献１に記載の電磁波吸収体を用いて得られる電磁波吸収シートでは、難燃性についての特定がなされているのみで、磁性粉末の充填率向上の検討については行われていない。電磁波ノイズを抑制するノイズ抑制効果向上のためには、磁性粉末の充填率性の高いゴムマトリクスが求められている。
【先行技術文献】
【特許文献】
【０００６】
【特許文献１】特開２００３−２４３８７９号公報
【発明の概要】
【発明が解決しようとする課題】
【０００７】
本発明は、ノイズ抑制効果に優れたノイズ抑制シートを与えることのできるノイズ抑制シート用アクリルゴム組成物を提供することを目的とする。また、本発明は、このようなノイズ抑制シート用アクリルゴム組成物をシート状に成形し、ノイズ抑制シートを提供することも目的とする。さらに、本発明は、ノイズ抑制シート用アクリルゴム組成物に架橋剤を添加してなるノイズ抑制シート用架橋性アクリルゴム組成物、およびこれをシート状に成形し、架橋することにより得られるノイズ抑制シートを提供することも目的とする。
【課題を解決するための手段】
【０００８】
本発明者等は、上記課題を解決すべく鋭意研究した結果、ノイズ抑制シート用アクリルゴム組成物を構成するアクリルゴムとして、アクリル酸アルキルエステル単量体単位（ａ１）および／またはアクリル酸アルコキシアルキルエステル単量体単位（ａ２）、（メタ）アクリロニトリル単量体単位（ｂ）に加えて、親水性官能基含有エチレン性不飽和単量体単位（ｃ）を所定量含有するアクリルゴムを用いることにより、上記目的を達成できることを見出し、本発明を完成させるに至った。
【０００９】
すなわち、本発明によれば、アクリル酸アルキルエステル単量体単位（ａ１）および／またはアクリル酸アルコキシアルキルエステル単量体単位（ａ２）６０〜９５重量％、（メタ）アクリロニトリル単量体単位（ｂ）４〜３７重量％、ならびに、親水性官能基含有エチレン性不飽和単量体単位（ｃ）０．０１〜６重量％を有するアクリルゴムと、磁性粉末とを含有するノイズ抑制シート用アクリルゴム組成物が提供される。
本発明のノイズ抑制シート用アクリルゴム組成物においては、好ましくは、前記親水性官能基含有エチレン性不飽和単量体単位（ｃ）が、エポキシ基含有エチレン性不飽和単量体単位である。
【００１０】
また、本発明によれば、上記ノイズ抑制シート用アクリルゴム組成物と、架橋剤とを含有してなるノイズ抑制シート用架橋性アクリルゴム組成物が提供される。
さらに、本発明によれば、上記ノイズ抑制シート用アクリルゴム組成物をシート状に成形してなるノイズ抑制シートが提供される。さらには、上記ノイズ抑制シート用架橋性アクリルゴム組成物をシート状に成形し、架橋してなるノイズ抑制シートも提供される。
なお、本明細書中では「ノイズ抑制シート用」としているが、必ずしもシート用に限るものではなく、テープやチューブ、ケーブルなど（シートと同様にフィルム等の薄物で実現する）他の形態で用いられるノイズ抑制体を含むものであり、他の形態への適用を妨げるものではない。
【発明の効果】
【００１１】
本発明によれば、ノイズ抑制効果に優れたノイズ抑制シートを与えることのできるノイズ抑制シート用アクリルゴム組成物、およびこれをシート状に成形することにより得られ、透磁率が高く、ノイズ抑制効果に優れたノイズ抑制シートを提供することができる。また、上記ノイズ抑制シート用架橋性アクリルゴム組成物をシート状に成形し、架橋することにより得られ、透磁率が高く、ノイズ抑制効果に優れたノイズ抑制シートを提供することができる。
【図面の簡単な説明】
【００１２】
【図１】図１（ａ）及び図１（ｂ）はノイズ抑制シートの近傍電磁界における特性評価系を示す。
【発明を実施するための形態】
【００１３】
ノイズ抑制シート用アクリルゴム組成物
本発明のノイズ抑制シート用アクリルゴム組成物は、アクリル酸アルキルエステル単量体単位（ａ１）および／またはアクリル酸アルコキシアルキルエステル単量体単位（ａ２）６０〜９５重量％、（メタ）アクリロニトリル単量体単位（ｂ）４〜３７重量％、ならびに、親水性官能基含有エチレン性不飽和単量体単位（ｃ）０．０１〜６重量％を有するアクリルゴムと、磁性粉末とを含有するアクリルゴムの組成物である。
まず、本発明のノイズ抑制シート用アクリルゴム組成物に含有されるアクリルゴムについて説明する。
【００１４】
アクリルゴム
アクリル酸アルキルエステル単量体単位（ａ１）を形成するためのアクリル酸アルキルエステル単量体としては、特に限定されないが、アルキル基の炭素数が１〜１２の範囲のものが好ましく、１〜１０の範囲のものがより好ましく、１〜８の範囲のものがさらに好ましい。アルキル基を構成する炭素数が多すぎると、アクリルゴムと磁性粉末との間の分散性が低下し、得られるノイズ抑制シートの機械特性が低下するおそれがある。
【００１５】
このようなアクリル酸アルキルエステル単量体の具体例としては、アクリル酸メチル、アクリル酸エチル、アクリル酸ｎ−プロピル、アクリル酸イソプロピル、アクリル酸ｎ−ブチル、アクリル酸ｔ−ブチル、アクリル酸ｎ−ペンチル、アクリル酸２−メチルペンチル、アクリル酸２−プロピルペンチル、アクリル酸３−エチルペンチル、アクリル酸３−プロピルペンチル、アクリル酸ｎ−ヘキシル、アクリル酸２−エチルヘキシル、アクリル酸３−プロピルヘキシル、アクリル酸ｎ−ヘプチル、アクリル酸２−メチルヘプチル、アクリル酸３−エチルヘプチル、アクリル酸４−メチルヘプチル、アクリル酸ｎ−オクチル、アクリル酸２−メチルオクチル、アクリル酸３−エチルオクチル、アクリル酸４−メチルオクチルなどが挙げられる。これらは１種単独でも、または複数組み合わせて用いても良い。これらのなかでも、アクリル酸エチルが好ましい。
【００１６】
アクリル酸アルコキシアルキルエステル単量体単位（ａ２）を形成するためのアクリル酸アルコキシアルキルエステル単量体としては、特に限定されないが、アルコキシアルキル基の炭素数が２〜１２の範囲のものが好ましく、２〜１０の範囲のものがより好ましく、２〜８の範囲のものがさらに好ましい。また、アルキル基の炭素数は、好ましくは１〜６の範囲、より好ましくは１〜５の範囲、さらに好ましくは１〜４の範囲である。アルコキシアルキル基の炭素数が多すぎると、アクリルゴムと磁性粉末との間の分散性が低下し、得られるノイズ抑制シートの機械特性が低下するおそれがある。
【００１７】
このようなアクリル酸アルコキシアルキルエステル単量体の具体例としては、アクリル酸メトキシメチル、アクリル酸１−エトキシエチル、アクリル酸２−メトキシエチル、アクリル酸１−メトキシプロピル、アクリル酸２−エトキシプロピル、アクリル酸１−メトキシブチル、アクリル酸２−イソブトキシブチル、アクリル酸１−エトキシペンチル、アクリル酸２−メトキシペンチル、アクリル酸３−プロポキシペンチル、アクリル酸１−プロポキシヘキシル、アクリル酸２−エトキシヘキシル、アクリル酸３−メトキシヘキシルなどが挙げられる。これらは１種単独でも、または複数種組み合わせて用いても良い。これらのなかでも、アクリル酸２−メトキシエチルが好ましい。
【００１８】
なお、本発明で用いるアクリルゴムは、アクリル酸アルキルエステル単量体単位（ａ１）およびアクリル酸アルコキシアルキルエステル単量体単位（ａ２）のうち、少なくとも一方を含有するものであれば良いが、アクリル酸アルキルエステル単量体単位（ａ１）を少なくとも含有するものであることが好ましい。
【００１９】
本発明で用いるアクリルゴム中における、アクリル酸アルキルエステル単量体単位（ａ１）およびアクリル酸アルコキシアルキルエステル単量体単位（ａ２）の合計の含有割合は、全単量体単位中、６０〜９５重量％であり、好ましくは６５〜８９重量％であり、より好ましくは７０〜８８重量％である。アクリル酸アルキルエステル単量体単位（ａ１）およびアクリル酸アルコキシアルキルエステル単量体単位（ａ２）の含有割合が少なすぎると、柔軟性が損なわれる傾向にある。一方、多すぎると、  アクリルゴムと磁性粉末との間の分散性が低下し、得られるノイズ抑制シートの機械特性が低下する傾向にある。
【００２０】
（メタ）アクリロニトリル単量体単位（ｂ）を形成するための（メタ）アクリロニトリル単量体は、アクリロニトリルまたはメタクリロニトリルであり、これらのなかでも、アクリロニトリルが好ましい。
【００２１】
本発明で用いるアクリルゴム中における、（メタ）アクリロニトリル単量体単位（ｂ）の含有割合は、全単量体単位中、４〜３７重量％であり、好ましくは５〜３０重量％であり、より好ましくは６〜２５重量％である。（メタ）アクリロニトリル単量体単位（ｂ）の含有割合が少なすぎると、アクリルゴムと磁性粉末との間の分散性が低下し、得られるノイズ抑制シートの機械特性が低下する傾向にある。一方、多すぎると、柔軟性が損なわれる傾向にある。
【００２２】
親水性官能基含有エチレン性不飽和単量体単位（ｃ）を形成するための単量体としては、重合性のエチレン性不飽和基と親水性官能基を有するものであれば何でも良く、特に限定されないが、親水性官能基として、エポキシ基、水酸基またはスルホン酸基を含有するエチレン性不飽和単量体などが挙げられ、これらのなかでも、エポキシ基含有エチレン性不飽和単量体が好ましい。
【００２３】
エポキシ基含有エチレン性不飽和単量体の具体例としては、アリルグリシジルエーテル、ブテニルグリシジルエーテル、オクテニルグリシジルエーテル、グリシジル（メタ）アクリレート、２−エポキシエチル（メタ）アクリレート、３，４−エポキシシクロヘキシルメチル（メタ）アクリレート、４−グリシジルオキシ−３，５−ジメチルベンジル（メタ）アクリレートなどが挙げられる。これらは１種単独でも、または複数種組み合わせて用いても良い。これらのなかでも、アリルグリシジルエーテル、およびグリシジルメタクリレートがより好ましい。
【００２４】
本発明で用いるアクリルゴム中における、親水性官能基含有エチレン性不飽和単量体単位（ｃ）の含有割合は、全単量体単位中、０．０１〜６重量％であり、好ましくは０．０２〜５重量％であり、より好ましくは０．５〜４重量％である。アクリルゴム中に、親水性官能基含有エチレン性不飽和単量体単位（ｃ）を含有させることにより、ノイズ抑制シート用アクリルゴム組成物中における、磁性粉末の含有割合を増加させることができ、得られるノイズ抑制シートを、透磁率が高く、ノイズ抑制効果に優れたものとすることができる。親水性官能基含有エチレン性不飽和単量体単位（ｃ）の含有割合が少なすぎると、ノイズ抑制シート用アクリルゴム組成物中における磁性粉末の含有割合を高く設定することが困難となり、結果として、ノイズ抑制効果が低下する傾向にある。一方、多すぎると、アクリルゴム同士の凝集力が強くなり、ノイズ抑制効果が低下する傾向にある。
【００２５】
本発明で用いるアクリルゴムには、必要に応じて、上述の各単量体と共重合可能な単量体の単位を含有していても良い。このような共重合可能な単量体としては、α，β−エチレン性不飽和モノカルボン酸単量体、α，β−エチレン性不飽和ジカルボン酸単量体、α，β−エチレン性不飽和ジカルボン酸モノエステル単量体、芳香族ビニル単量体、アクリロイルオキシ基を２個以上有する単量体（多官能アクリル単量体）、その他のオレフィン系単量体などが挙げられる。
【００２６】
α，β−エチレン性不飽和モノカルボン酸単量体としては、アクリル酸、メタクリル酸、エチルアクリル酸、クロトン酸、ケイ皮酸などが挙げられる。
α，β−エチレン性不飽和ジカルボン酸単量体としては、フマル酸やマレイン酸などのブテンジオン酸、イタコン酸、シトラコン酸などが挙げられる。
α，β−エチレン性不飽和ジカルボン酸モノエステル単量体としては、フマル酸モノメチル、フマル酸モノエチル、フマル酸モノｎ−ブチル、マレイン酸モノメチル、マレイン酸モノエチルおよびマレイン酸モノｎ−ブチルなどのブテンジオン酸モノ鎖状アルキルエステル；フマル酸モノシクロペンチル、フマル酸モノシクロヘキシル、フマル酸モノシクロヘキセニル、マレイン酸モノシクロペンチル、マレイン酸モノシクロヘキシルおよびマレイン酸モノシクロヘキセニルなどの脂環構造を有するブテンジオン酸モノ環状アルキルエステル；イタコン酸モノメチル、イタコン酸モノエチルおよびイタコン酸モノブチルなどのイタコン酸モノエステル；などが挙げられる。
【００２７】
芳香族ビニル単量体としては、スチレン、α−メチルスチレン、ビニルベンジルクロライド、ジビニルベンゼンなどが挙げられる。
多官能アクリル単量体としては、エチレングリコールの（メタ）アクリル酸ジエステル、プロピレングリコールの（メタ）アクリル酸ジエステルなどが挙げられる。
その他のオレフィン系単量体としては、エチレン、プロピレン、酢酸ビニル、エチルビニルエーテル、ブチルビニルエーテル等が挙げられる。
【００２８】
本発明で用いるアクリルゴム中における、共重合可能な単量体の単位の含有割合は、好ましくは１０重量％以下、より好ましくは５重量％以下である。
【００２９】
本発明で用いるアクリルゴムのムーニー粘度（ＭＬ１＋４、１００℃）は、好ましくは２０〜１００、より好ましくは３０〜７０である。ムーニー粘度が小さすぎると、得られるノイズ抑制シートの機械的特性が劣る場合がある。一方、流動性が悪くなる場合があり、結果として、成形加工性が劣る場合があったり、成形が困難となる場合がある。
【００３０】
本発明で用いるアクリルゴムは、アクリル酸アルキルエステル単量体および／またはアクリル酸アルコキシアルキルエステル単量体、（メタ）アクリロニトリル単量体、親水性官能基含有エチレン性不飽和単量体、ならびに、必要に応じて用いられるこれらと共重合可能な単量体などの単量体混合物を、重合することにより製造することができる。重合法としては、公知の乳化重合法、懸濁重合法、塊状重合法および溶液重合法のいずれをも用いることができるが、重合反応の制御の容易性等から、常圧下での乳化重合法が好ましい。重合反応に際しては、重合反応に用いる全ての単量体全量を、必ずしも反応開始時から用いる必要はなく、共重合反応性比、反応転化率などを考慮して反応時間の全体にわたって連続的または断続的に添加しても良いし、あるいは、反応の途中ないし反応の後半に一括もしくは分割で添加する構成としても良い。
【００３１】
なお、本発明のアクリルゴムは、（Ｍ）2Ｓ2Ｏ8、ＣＯＯＭ（「ＣＯ」はカルボニル基を表す）、ＳＯ３Ｍ、ＳＯ４Ｍ、ＰＯ３Ｍ２、およびＰＯ４Ｍ２（Ｍは水素、アルカリ金属、またはアンモニウム）から選択される少なくとも一種の親水性化合物を含有させることが好ましい。これら親水性化合物を含有させることにより、アクリルゴムと磁性粉末との分散性をより向上させることができる。なお、これら親水性化合物は、アクリルゴムを構成する各単量体単位と反応した状態で、アクリルゴム中に含有されていても良い。これら親水性化合物のなかでも、過硫酸塩である（Ｍ）2Ｓ2Ｏ8が好ましく、過硫酸アンモニウム（ＮＨ４）2Ｓ2Ｏ8および過硫酸カリウムＫ2Ｓ2Ｏ8がより好ましい。
【００３２】
本発明のアクリルゴム中における、これらの親水性化合物の含有割合は、アクリルゴム全体を１００重量％とした場合に、好ましくは０．０１〜６．０重量％であり、より好ましくは０．０１〜５重量％、さらに好ましくは０．１〜４重量％である。これらの親水性化合物の含有割合が少なすぎると、アクリルゴムと磁性粉末との間の分散性の向上効果が得られなくなる傾向にあり、一方、多すぎると、磁性粉末の凝集が起こってしまい、分散性が低下する傾向にある。
【００３３】
なお、本発明のアクリルゴムに、上述の（Ｍ）2Ｓ2Ｏ8、ＣＯＯＭ、ＳＯ３Ｍ，ＳＯ４Ｍ、ＰＯ３Ｍ２、およびＰＯ４Ｍ２（Ｍは水素、アルカリ金属、またはアンモニウム）から選択される少なくとも一種の親水性化合物を含有させる場合における、添加方法としては特に限定されないが、アクリルゴムを構成する各単量体を重合させる際に、連続的または断続的に、重合系内に添加する方法が好ましい。
【００３４】
本発明のノイズ抑制シート用アクリルゴム組成物中における、アクリルゴムの含有割合は、ノイズ抑制シート用アクリルゴム組成物全体１００重量部に対して、好ましくは５〜３０重量部、より好ましくは７〜２５重量部、さらに好ましくは８〜２０重量部である。アクリルゴムの含有割合が少なすぎると、得られるノイズ抑制シートの機械的特性が低下する傾向にある。一方、多すぎると、ノイズ抑制シートのノイズ抑制性能が低下する傾向にある。
【００３５】
磁性粉末
本発明で用いる磁性粉末としては、特に限定されないが、軟磁性材料から構成される軟磁性粉末が好ましい。このような軟磁性材料から構成される軟磁性粉末としては、特に限定されないが、例えば、磁性ステンレス（Ｆｅ−Ｃｒ−Ａｌ−Ｓｉ系合金）、センダスト（Ｆｅ−Ｓｉ−Ａｌ系合金）、パーマロイ（Ｆｅ−Ｎｉ系合金）、ケイ素銅（Ｆｅ−Ｃｕ−Ｓｉ系合金）、Ｆｅ−Ｓｉ系合金、Ｆｅ−Ｓｉ−Ｂ（−Ｃｕ−Ｎｂ）系合金、Ｆｅ−Ｎｉ−Ｃｒ−Ｓｉ系合金、Ｆｅ−Ｓｉ−Ｃｒ系合金、Ｆｅ−Ｓｉ−Ａｌ−Ｎｉ−Ｃｒ系合金等が挙げられる。このような軟磁性粉末は１種単独でも、または複数種組み合わせて用いても良い。
【００３６】
また、本発明で用いる磁性粉末は、扁平形状であることが好ましく、長径が好ましくは１〜２００μｍ、より好ましくは２０〜１００μｍであり、アスペクト比が好ましくは１０〜７０、より好ましくは２０〜６０のものを用いることが望ましい。
【００３７】
本発明のノイズ抑制シート用アクリルゴム組成物中における、磁性粉末の含有割合は、ノイズ抑制シート用アクリルゴム組成物全体１００重量部に対して、好ましくは７０〜９５重量部、より好ましくは７５〜９３重量部、さらに好ましくは８０〜９２重量部である。磁性粉末の含有割合が少なすぎると、得られるノイズ抑制シートのノイズ抑制性能が低下する傾向にある。一方、多すぎると、ノイズ抑制シートの機械的特性が低下する傾向にある。
【００３８】
難燃剤
本発明のノイズ抑制シート用アクリルゴム組成物は、上述したアクリルゴムおよび磁性粉末に加えて、難燃剤を含有していることが好ましい。このような難燃剤としては、たとえば、アンチモン系難燃剤、金属水酸化物系難燃剤、燐系難燃剤、窒素系難燃剤、燐及び窒素双方を含有する難燃剤などの非ハロゲン系の難燃剤が挙げられ、これらのなかでも、燐系難燃剤および窒素系難燃剤が好ましい。
【００３９】
ノイズ抑制シート用架橋性アクリルゴム組成物
本発明のノイズ抑制シート用架橋性アクリルゴム組成物は、上記ノイズ抑制シート用アクリルゴム組成物と、架橋剤と、を含有してなるものである。本発明で使用される架橋剤は、本発明で用いるアクリルゴムを架橋できるものであれば良く、特に限定されないが、硫黄系架橋剤、有機過酸化物系架橋剤またはアミン系架橋剤などが挙げられ、これらのなかでも、アミン系架橋剤が好ましい。
【００４０】
硫黄系架橋剤としては、粉末硫黄、沈降硫黄などの硫黄；４，４’−ジチオモルホリンやテトラメチルチウラムジスルフィド、テトラエチルチウラムジスルフィド、高分子多硫化物などの有機硫黄化合物；などが挙げられる。
【００４１】
有機過酸化物系架橋剤としては、ジクミルパーオキサイド、ジ−ｔ−ブチルパーオキサイドなどのジアルキルパーオキサイド類；ベンゾイルパーオキサイド、イソブチリルパーオキサイドなどのジアシルパーオキサイド類；２，５−ジメチル−２，５−ビス（ベンゾイルパーオキシ）ヘキサン、ｔ−ブチルパーオキシイソプロピルカーボネートなどのパーオキシエステル類；などが挙げられる。
【００４２】
アミン系架橋剤としては、ポリアミン系架橋剤又は有機酸のアンモニウム塩が挙げられる。ポリアミン系架橋は、２つ以上のアミノ基を有する化合物、または、架橋時に２つ以上のアミノ基を有する化合物の形態になるもの、であれば特に限定されないが、脂肪族炭化水素や芳香族炭化水素の複数の水素原子が、アミノ基またはヒドラジド構造（−ＣＯＮＨＮＨ２で表される構造、ＣＯはカルボニル基を表す。）で置換された化合物が好ましい。その具体例としては、ヘキサメチレンジアミン、ヘキサメチレンジアミンカルバメート、テトラメチレンペンタミン、ヘキサメチレンジアミンシンナムアルデヒド付加物、ヘキサメチレンジアミンジベンゾエート塩などの脂肪族多価アミン類；２，２−ビス｛４−（４−アミノフェノキシ）フェニル｝プロパン、４，４’−メチレンジアニリン、ｍ−フェニレンジアミン、ｐ−フェニレンジアミン、４，４’−メチレンビス（ｏ−クロロアニリン）などの芳香族多価アミン類；イソフタル酸ジヒドラジド、アジピン酸ジヒドラジド、セバシン酸ジヒドラジドなどのヒドラジド構造を２つ以上有する化合物；イソシアヌル酸アンモニウムなどが挙げられる。
有機酸のアンモニウム塩としては、安息香酸アンモニウムが好ましい。
【００４３】
本発明のノイズ抑制シート用架橋性アクリルゴム組成物中における、架橋剤の配合量は、アクリルゴム１００重量部に対して、好ましくは０．０１〜２０重量部であり、より好ましくは０．１〜１０重量部、さらに好ましくは０．２〜５重量部である。架橋剤の配合量が少なすぎると、得られるノイズ抑制シートの機械特性が悪化するおそれがある。一方、多すぎると、架橋物が硬くなりすぎ、弾性が損なわれる可能性がある。  
【００４４】
また、本発明のノイズ抑制シート用架橋性アクリルゴム組成物には、上述した各成分以外に、ゴム分野において通常使用される配合剤、たとえば、架橋促進剤、架橋助剤、架橋遅延剤、老化防止剤、酸化防止剤、光安定剤、一級アミンなどのスコーチ防止剤、可塑剤、加工助剤、滑剤、粘着剤、潤滑剤、防黴剤、受酸剤、帯電防止剤などを配合することができる。これらの配合剤の配合量は、本発明の目的や効果を阻害しない範囲であれば特に限定されず、配合目的に応じた量を配合することができる。
【００４５】
本発明のノイズ抑制シート用架橋性アクリルゴム組成物には、本発明の効果が阻害されない範囲で、上述したアクリルゴム以外のゴムを配合してもよい。アクリルゴム以外のゴムを配合する場合における、ノイズ抑制シート用架橋性アクリルゴム組成物中の配合量は、アクリルゴム１００重量部に対して、好ましくは３０重量部以下であり、より好ましくは２０重量部以下、さらに好ましくは１０重量部以下である。
【００４６】
本発明のノイズ抑制シート用架橋性アクリルゴム組成物は、上記各成分を混合して調製される。本発明のノイズ抑制シート用架橋性アクリルゴム組成物を調製する方法に限定はないが、たとえば、アクリルゴムを溶解または分散可能な溶剤中に溶解または分散させ、次いで、得られた溶液または分散液に、磁性粉末、架橋剤、必要に応じて添加される難燃剤およびその他の配合剤を添加し、混合することにより調製することができる。なお、本発明のノイズ抑制シート用架橋性アクリルゴム組成物を、溶剤を用いて調製する場合には、溶剤を除去することにより、溶剤を含まないものとしても良いし、あるいは、溶剤を除去せずに溶剤で低粘度化されたものとしても良いが、ノイズ抑制シートに加工する際にシート状とする場合における、加工性の観点から、溶剤を除去せずに溶剤で低粘度化されたものとすることが好ましい。また、アクリルゴムを溶解または分散可能な溶剤としては、トルエン、キシレン、アセトン、メチルエチルケトンなどが挙げられる。
【００４７】
ノイズ抑制シート
本発明のノイズ抑制シートは、上述した本発明のノイズ抑制シート用アクリルゴム組成物をシート状に成形してなるものである。また、上述した本発明のノイズ抑制シート用架橋性アクリルゴム組成物をシート状に成形し、架橋してなるものである。
本発明のノイズ抑制シートの製造方法は特に限定されないが、たとえば、以下の方法により製造することができる。すなわち、まず、溶剤で低粘度化されたノイズ抑制シート用アクリルゴム組成物、または、ノイズ抑制シート用架橋性アクリルゴム組成物を用い、ノイズ抑制シート用アクリルゴム組成物、または、ノイズ抑制シート用架橋性アクリルゴム組成物をシート状に成形する。次いで、シート状に成形したノイズ抑制シート用アクリルゴム組成物、または、ノイズ抑制シート用架橋性アクリルゴム組成物から溶剤を除去し、加熱すること等でシート形状を固定化することにより製造することができる。または、加熱することにより架橋反応を行い、架橋物として形状を固定化することにより製造することができる。加熱成形温度、または、架橋温度は、通常、１３０〜２２０℃、好ましくは１４０〜２００℃であり、加熱成形時間、または、架橋時間は、通常、３０秒〜５時間、好ましくは１分〜２．５時間である。なお、シート成形のための加熱、または、架橋反応のための加熱を、溶剤の除去を行う前から開始し、加熱により溶剤を除去しても良い。また、一度架橋した後に、架橋物の内部まで確実に架橋させるために、時間をかけて加熱する後架橋を行ってもよい。後架橋は、加熱方法、架橋温度、形状などにより異なるが、好ましくは１〜４８時間行う。加熱方法、加熱温度は適宜選択すればよい。このように、本発明のアクリルゴム組成物、または、架橋性アクリルゴム組成物を用いれば、従前と同様に加熱成形処理、または、架橋処理を行うことにより、耐熱性に優れた未架橋物、または、架橋物を得ることが可能である。
【００４８】
また、加熱方法としては、プレス加熱、スチーム加熱、オーブン加熱、オーブン加熱、熱風加熱などのゴムの成形、架橋に用いられる一般的な方法を適宜選択すればよい。
【００４９】
このようにして得られる本発明のノイズ抑制シートは、透磁率が高く、優れたノイズ抑制効果を有するものである。そのため、本発明のノイズ抑制シートは、このような特性を活かし、不要輻射対策、内部干渉対策、ＲＦＩＤ通信品質改善、ＥＳＤ対策、ＳＡＲ対策などに好適に用いられる。
【実施例】
【００５０】
以下、本発明を、さらに詳細な実施例に基づき説明するが、本発明は、これら実施例に限定されない。また、試験、評価は下記によった。
【００５１】
ムーニー粘度（ポリマー・ムーニー）
アクリルゴムのムーニー粘度（コンパウンド・ムーニー）は、ＪＩＳ  Ｋ６３００−１に従って測定した（単位は（ＭＬ１＋４、１００℃））。
【００５２】
比重
厚さ０．３ｍｍとしたノイズ抑制シートを用いて、ノイズ抑制シートの比重を、成形・架橋してから１６８時間後に測定した。なお、比重が大きいほど、磁性粉末の充填率性が高いゴムマトリクスとなっている。
【００５３】
近傍電磁界の透過レベル、結合レベル
図１（ａ）及び図１（ｂ）はノイズ抑制シートの近傍電磁界における特性評価系を示す。図１（ａ）は、透過レベル（ｄＢ）を測定するための評価系であり、図１（ｂ）は、結合レベル（ｄＢ）を測定するための評価系である。各々の場合とも、電磁界波源用発振器及び電磁界強度測定器（受信用素子）には、ループ径２ｍｍ以下の電磁界送信用微小ループアンテナ，電磁界受信用微小ループアンテナを用いている。透過レベル及び結合レベルの測定にはネットワークアナライザを使用した。
なお、透過レベル（ｄＢ）の値が大きいほど透磁率が高く、結合レベル（ｄＢ）の値が大きいほど、ノイズ抑制効果に優れる。
【００５４】
過硫酸アンモニウム量の測定
ＪＩＳ−Ｋ６２３３−１の酸素燃焼フラスコ法を用いて測定を行った。すなわち、試験片を精秤してろ紙に包んで１．５％過酸化水素水１０ｍｌを入れた酸素燃焼フラスコ（白金バスケット付  ５００ｍｌ）のバスケットに取り付け、フラスコ内の空気を酸素で置換する。次に白金バスケットに取り付けたろ紙の先端に着火し、フラスコ内に入れ,洩れないよう手で固定して試料を完全燃焼させる。さらに、酸素燃焼フラスコを激しく振盪して、内部の白煙が消えるまで放置し、蒸留水約２０ｍｌ追加して振盪後、吸収液を１００ｍｌビーカーに移す。次いで、ビーカーを電熱ヒーターに載せ、煮沸し過酸化水素を揮散させ、残った液のＳＯ４２−濃度をイオンクロマト分析計（ＴＯＳＯＨ  ＩＣ−２００１）にて測定し、試験片のＳＯ４２−含有量を算出する。次に、該算出値から、過硫酸アンモニウム含有割合を計算により求める。
【００５５】
実施例１
まず、アクリル酸エチル８５重量部、アクリロニトリル１１重量部、およびグリシジルメタクリレート４重量部を混合することにより、単量体混合物を調製した。
次いで、温度計、攪拌装置、窒素導入管および減圧装置を備えた重合反応器に、上記にて調製した単量体混合物１０重量部、水２００重量部、およびラウリル硫酸ナトリウム３重量部を仕込んだ。そして、減圧による脱気および窒素置換をくり返して酸素を十分除去した後、ナトリウムホルムアルデヒドスルホキシレート０．００２重量部、クメンハイドロパーオキシド０．０１重量部、硫酸第一鉄０．００２重量部、およびｔ−ドデシルメルカプタン０．０５重量部を加えて常圧、常温下で乳化重合反応を開始させた。重合反応開始後、直ちに上記にて準備した単量体混合物９０重量部および、過硫酸アンモニウム２重量部を水１５重量部に溶かした水溶液を、５時間かけて重合反応器に滴下した。滴下終了後、重合転化率が９５％に達するまで約６０分間撹拌を継続することにより、アクリルゴムのラテックスを得た。次いで、得られたアクリルゴムのラテックスを塩化カルシウム水溶液で凝固させ、水洗、乾燥することによりアクリルゴム（Ａ１）を得た。得られたアクリルゴム（Ａ１）のＨ１−ＮＭＲによる共重合体組成は、アクリル酸エチル単位８５重量％、アクリロニトリル単位１１重量％、グリシジルメタクリレート単位４重量％であり、また、ＳＯ４２−換算で求めた過硫酸アンモニウムの含有割合は、アクリルゴム全体１００重量％に対して、１．１重量％であった。また、得られたアクリルゴム（Ａ１）のムーニー粘度（ＭＬ１＋４、１００℃）は６１．５であった
【００５６】
次いで、上記にて得られたアクリルゴム（Ａ１）１００重量部を、トルエン９００重量部に溶解することで、アクリルゴム（Ａ１）のトルエン溶液を調製した。そして、アクリルゴム（Ａ１）のトルエン溶液１０００重量部に、磁性粉末（センダスト（Ｆｅ−Ｓｉ−Ａｌ）系合金、長径４５μｍ、アスペクト比５０）５５０重量部を混合し、ノイズ抑制シート用アクリルゴム組成物を調製した。
【００５７】
そして、上記にて得られたノイズ抑制シート用アクリルゴム組成物を用いて、基材上に塗布した後に、１１０℃、１０分の条件で乾燥することによりトルエンを除去し、次いで、１７０℃、２０分の条件で加熱することにより、厚さ０．３ｍｍのノイズ抑制シートを作製した。そして、得られたノイズ抑制シートについて、上述の方法に従い、比重および、ノイズ抑制効果の評価を行った。結果を表１に示す。
【００５８】
実施例２
アクリルゴムを製造するための単量体混合物として、アクリル酸エチル８５重量部、アクリロニトリル１３重量部、およびアリルグリシジルエーテル２重量部からなるものを用いた以外は、実施例１と同様にしてアクリルゴム（Ａ２）を調製した(アクリルゴム（Ａ２）の共重合体組成、およびムーニー粘度を表１に示す。)。そして、得られたアクリルゴム（Ａ２）を用いて、架橋剤として安息香酸アンモニウム１.５重量部を混合した以外は、実施例１と同様にしてノイズ抑制シート用架橋性アクリルゴム組成物およびノイズ抑制シートを作製し、実施例１と同様にして評価を行った。結果を表１に示す。
【００５９】
比較例１
アクリルゴムを製造するための単量体混合物として、アクリル酸エチル５０重量部およびアクリル酸ブチル５０重量部からなるものを用い、また過硫酸アンモニウムを０．０５重量部を用いた以外は、実施例１と同様にして、アクリルゴム（Ａ３）を調製した(アクリルゴム（Ａ３）の共重合体組成、およびムーニー粘度を表１に示す。)。そして、得られたアクリルゴム（Ａ３）を用いて、実施例１と同様にして、ノイズ抑制シート用アクリルゴム組成物およびノイズ抑制シートを作製し、実施例１と同様にして評価を行った。結果を表１に示す。
【００６０】
比較例２
アクリルゴムを製造するための単量体混合物として、アクリル酸エチル９５重量部、アクリロニトリル３重量部、およびアリルグリシジルエーテル２重量部からなるものを用い、また過硫酸アンモニウムを０．０５重量部を用いた以外は、実施例１と同様にして、アクリルゴム（Ａ４）を調製した(アクリルゴム（Ａ４）の共重合体組成、およびムーニー粘度を表１に示す。)。そして、得られたアクリルゴム（Ａ４）を用いて、実施例１と同様にして、ノイズ抑制シート用アクリルゴム組成物およびノイズ抑制シートを作製し、実施例１と同様にして評価を行った。結果を表１に示す。
【００６１】
比較例３
アクリルゴムを製造するための単量体混合物として、アクリル酸エチル８５重量部、アクリロニトリル７重量部およびグリシジルメタクリレート８重量部からなるものを用い、また過硫酸アンモニウムを０．０５重量部を用いた以外は、実施例１と同様にして、アクリルゴム（Ａ５）を調製した(アクリルゴム（Ａ５）の共重合体組成、およびムーニー粘度を表１に示す。)。そして、得られたアクリルゴム（Ａ５）を用いて、実施例１と同様にして、ノイズ抑制シート用アクリルゴム組成物およびノイズ抑制シートを作製し、実施例１と同様にして評価を行った。結果を表１に示す。
【００６２】
【表１】
0005476053.tif 000002
【００６３】
表１に示すように、本発明所定の組成を有するアクリルゴムを使用して得られるノイズ抑制シートは、高い比重を有し、難燃性に優れ、かつ、高い透磁率を有し、優れたノイズ抑制効果を有する結果となった（実施例１，２）。
これに対して、グリシジルメタクリレートやアクリルグリシジルエーテルなどの親水性官能基含有エチレン性不飽和単量体単位を含有しないアクリルゴムを用いた場合（比較例１）、（メタ）アクリロニトリル単量体単位（ｂ）の含有量が本発明で規定する範囲より低すぎる場合（比較例２）、親水性官能基含有エチレン性不飽和単量体単位（ｃ）の含有量が本発明で規定する範囲より高すぎる場合（比較例３）には、得られるノイズ抑制シートは、比重が小さく、透磁率およびノイズ抑制効果が劣る結果となった。
【図１】
0005476053.tif 000003